(57)【特許請求の範囲】
【請求項１】
基材シート上の片面の少なくとも一部に、剥離層と接着層からなる熱転写可能な保護層を有し、該剥離層が屈折率１．５５以上の屈折率を有する樹脂で構成され、該接着層が屈折率１．５未満の屈折率を有する樹脂で構成されており、該剥離層が、乾燥後の塗布量が１．０〜３．０ｇ／ｍ２となるように塗布形成されてなり、該接着層が乾燥後の塗布量が０．５〜２．０ｇ／ｍ２となるように塗布形成されてなり、前記の屈折率１．５未満の屈折率を有する樹脂が、ポリテトラフルオロエチレン、ポリフッ化ビニリデンおよびポリ酢酸ビニルからなるグループから選択されることを特徴とする熱転写型画像保護シート。
【請求項２】
屈折率１．５５以上の屈折率を有する樹脂が、ポリエステル、ポリアミドイミド、スチレン−アクリロニトリル共重合体、ポリスチレンおよびポリエチレンテレフタレートからなるグループから選択される、請求項１に記載の熱転写型画像保護シート。
【発明の詳細な説明】
【技術分野】
【０００１】
本発明は、熱転写型画像保護シートに関する。
【背景技術】
【０００２】
従来より、熱転写方式を用いて基材に階調画像、文字、記号等の単調画像等の画像を形成することが行われている。熱転写方式としては、感熱昇華転写方式及び感熱溶融転写方式が広く用いられている。
【０００３】
このうち、感熱昇華転写方式は、色材として用いる昇華性染料をバインダー樹脂に溶融又は分散させた染料層を基材に担持した熱転写フィルムを使用し、この熱転写フィルムを受像シートに重ねてサーマルヘッド等の加熱デバイスに画像情報に応じたエネルギーを印加することにより、熱転写フィルム上の染料層中に含まれる昇華性染料を受像シートに移行させて画像を形成する方法である。この感熱昇華転写方式は、熱転写フィルムに印加するエネルギー量によってドット単位で染料の移行量を制御できるため、階調性画像の形成に優れ、また、文字、記号等の形成が簡便である利点を有している。
【０００４】
上記感熱昇華転写方式により形成された階調画像及び単調画像は、転写された染料が被転写体の表面に存在し、また、染料は顔料ではなく比較的低分子量の物質であるため、耐光性、特に紫外線に対する耐光性が劣っている。このため、画像の耐光性を向上させる試みがなされている。例えば、画像が形成された被転写体（受像シート）に、紫外線吸収剤を含有した保護層を転写し、画像の耐光性を向上させる等の技術が提案されている（例えば特許文献１）。
【０００５】
このような保護層は一般的に、０．１ｇ／ｍ２〜５ｇ／ｍ２（乾燥後）の塗布量で塗布形成されてよいことは従来から知られている。保護層は保護層の機能が維持される限りは資源節約の観点から、薄いことに越したことはない。
【０００６】
しかしながら、保護層の膜厚を薄くすればするほど、わずかな膜厚差により画像表面に可視光反射による虹ムラが見られるようになる。虹ムラとは、画像表面と保護層との干渉縞のことである。このような虹ムラは、特に黒ベタ画像に保護層を形成した時に顕著に観察されるのであるが、虹ムラは、転写体に印画された画像を見え難くするため、その発生を避けたい現象である。
【先行技術文献】
【特許文献】
【０００７】
【特許文献１】特開２０００−７１６２６号公報
【発明の概要】
【発明が解決しようとする課題】
【０００８】
本発明は、上記事情に鑑みなされたものであって、被転写体に保護層を形成した場合であっても、虹ムラの発生が生じない保護層を提供できる熱転写型画像保護シートを提供することを目的とする。
【課題を解決するための手段】
【０００９】
本発明は、基材シート上の片面の少なくとも一部に、剥離層と接着層からなる熱転写可能な保護層を有し、該剥離層と接着層とが異なる屈折率の樹脂で構成されていることを特徴とする熱転写型画像保護シートに関する。
【００１０】
本発明は、基材シート上の片面の少なくとも一部に、剥離層と接着層からなる熱転写可能な保護層を有し、該剥離層と接着層とが異なる屈折率の樹脂で構成されていることを特徴とする熱転写型画像保護シートにより達成される。
本発明において、「屈折率」とは、ＪＩＳ  Ｋ  ７１４２の方法により測定した値を示している。
【発明の効果】
【００１１】
本発明の熱転写型画像保護シートを使用すれば、虹ムラの生じない保護層を被転写体上に付与することができる。
【図面の簡単な説明】
【００１２】
【図１】本発明の熱転写型画像保護シートの一実施形態の模式的断面図。
【図２】本発明の熱転写型画像保護シートの一実施形態の模式的断面図。
【発明を実施するための形態】
【００１３】
剥離層と接着層とが異なる屈折率の樹脂で構成されているが、屈折率１．５を堺として一方の層を屈折率１．５未満の樹脂を使用して構成し、他方の樹脂を屈折率１．５以上の樹脂を使用して構成される。本発明の目的を達成するためには、屈折率の異なる樹脂で離型層、剥離層を形成することに加え、剥離層の塗布量も重要である。係る観点から、以下の３つの態様の熱転写型画像保護シートが提供される。
【００１４】
基材シート上の片面の少なくとも一部に、剥離層と接着層からなる熱転写可能な保護層を有し、該剥離層が屈折率１．５以上の屈折率を有する樹脂で構成され、接着層が屈折率１．５未満の屈折率を有する樹脂で構成されており、剥離層が、乾燥後の塗布量が１．０〜３．０ｇ／ｍ２となるように塗布形成されてなり、接着層が乾燥後の塗布量が０．５〜２．０ｇ／ｍ２となるように塗布形成されてなる熱転写型画像保護シート（態様１発明）。
【００１５】
基材シート上の片面の少なくとも一部に、剥離層と接着層からなる熱転写可能な保護層を有し、該剥離層が屈折率１．５未満の屈折率を有する樹脂で構成され、接着層が屈折率１．５以上〜１．５５未満の屈折率を有する樹脂で構成されており、剥離層が、乾燥後の塗布量が２．０ｇ／ｍ２以上となるように塗布形成されてなり、接着層が、乾燥後の塗布量が０．５〜２．０ｇ／ｍ２となるように塗布形成されてなることを特徴とする、熱転写型画像保護シート（態様２発明）。
【００１６】
基材シート上の片面の少なくとも一部に、剥離層と接着層からなる熱転写可能な保護層を有し、該剥離層が屈折率１．５未満の屈折率を有する樹脂で構成され、接着層が屈折率１．５５以上の屈折率を有する樹脂で構成されており、剥離層が、乾燥後の塗布量が２．５ｇ／ｍ２以上となるように塗布形成されてなり、接着層が、乾燥後の塗布量が０．５〜２．０ｇ／ｍ２となるように塗布形成されてなることを特徴とする、熱転写型画像保護シート（態様３発明）。
【００１７】
本発明熱転写型画像保護シートの一例の模式的断面図を図１に示す。図中、熱転写型画像保護シート１は、基材シート１の一方の面上に、剥離層３と接着層４からなる保護層２が形成されている。
以下、態様１発明より順次説明する。
【００１８】
基材シート１は、この分野で広く使用されているものと同じ基材シートを用いることができ、特に制限されるものではない。基材シートの具体例としては、ポリエチレンテレフタレート、ポリエチレンナフタレート、ポリブチレンテレフタレート、ポリフェニレンサルファイド、ポリエーテルケトン、ポリエーテルサルホン等の耐熱性の高いポリエステル；ポリプロピレン、ポリカーボネート、酢酸セルロース、ポリエチレンの誘導体、ポリ塩化ビニル、ポリ塩化ビニリデン、ポリスチレン、ポリアミド、ポリイミド、ポリメチルペンテン、アイオノマー等のプラスチックフィルム、これらの積層体等が挙げられる。前記プラスチックフィルムは、延伸されたものであってもよいし、未延伸であってもよい。基材シートの厚さは、強度、耐熱性等を考慮して適宜選択することができるが、通常１〜１００μｍ程度である。
【００１９】
態様１発明においては、基材シート上に設けられる保護層２は、剥離層が屈折率１．５以上の屈折率を有する樹脂で構成され、接着層が屈折率１．５未満の屈折率を有する樹脂で構成されており、剥離層が、乾燥後の塗布量が１．０〜３．０ｇ／ｍ２となるように塗布形成されてなり、接着層が乾燥後の塗布量が０．５〜２．０ｇ／ｍ２となるように塗布形成されてなる。
【００２０】
屈折率１．５以上〜１．５５未満の屈折率を有する樹脂としては、ポリアクルロニトリル、ポリエチレン、ナイロン６、ポリエステル、塩化ビニル−酢酸ビニル共重合体）等の樹脂が例示できる。屈折率１．５５以上の屈折率を有する樹脂としては、ポリエステル、ポリアミドイミド、スチレン−アクリロニトリル共重合体、ポリスチレン、ポリエチレンテレフタレート等の樹脂が例示できる。
【００２１】
ポリエステル樹脂としては、スルホン酸基、アミノ基、カルボン酸基、ホスホン酸基等の極性基を、ポリエステル樹脂の末端や側鎖に有する構造のものは、ポリエステル樹脂のホモポリマーと比べ、電気的な歪みを表す分極率が高いものであり、屈折率も向上する。この極性基を有するポリエステル樹脂における屈折率は、具体的には１．５２〜１．５９程度である。本発明における屈折率は、全てＪＩＳ  Ｋ  ７１２４に記載されている方法に準じて、測定したものである。また、この極性基を有するポリエステル樹脂は、ガラス転移温度が６０〜１００℃程度のものである。ガラス転移温度が６０℃未満であると、印画物の高温保存時に熱転写画像の滲みが発生しやすくなる。また、ガラス転移温度が１２０℃を越えると、熱転写の際の箔切れ性が低下してくる。
【００２２】
ポリアミドイミド樹脂は、分子量約５０００〜３０，０００のものが好ましく、ガラス転移温度が２００〜３５０℃程度のものが好ましく用いられる。このようなポリアミド樹脂は、東洋紡績株式会社製の商品名バイロマックスのＨＲ１１ＮＮ、ＨＲ１２Ｎ２、ＨＲ１３ＮＸ、ＨＲ１４ＥＴ、ＨＲ１５ＥＴ、ＨＲ１６ＮＮ等で、市場から入手できる。ガラス転移温度が高すぎると、溶剤に対する溶解性が悪くなり、塗工しにくくなる。一方、ガラス転移温度が低すぎると、耐可塑剤性等の耐久性が悪くなる。また、そのポリアミドイミド樹脂を含有する剥離層は、保護層として印画物に転写されて使用されるため、無色、透明性が要求されるので、特に商品名バイロマックスのＨＲ１４ＥＴ、ＨＲ１５ＥＴが好ましく用いられる。
【００２３】
屈折率１．５未満の屈折率を有する樹脂としては、ポリテトラフルオロエチレン、ポリフッ化ビニリデン、ポリ酢酸ビニル、アクリル樹脂、（メタ）アクリレート樹脂（アクリレート樹脂とメタクリレート樹脂の両者を意味する）等の樹脂が例示できる。
【００２４】
屈折率の異なる樹脂の混合物を使用することも可能で、そのような場合、Σ（屈折率×重量比率）で導かれる値が、上記屈折率の範囲に属すればよい。
【００２５】
態様１の発明においては、剥離層が、乾燥後の塗布量が１．０〜３．０ｇ／ｍ２となるように塗布形成されてなる。剥離層の塗布量が１．０ｇ／ｍ２より小さくなると虹ムラの問題を解決できない。剥離層及び接着層の合計の塗布量が多すぎると、転写時に保護層の切れが悪くなり、保護層が被転写体に所定寸法を転写できない等の問題が生じるため、薄いことが望ましい。
【００２６】
態様１の発明においては、接着層が乾燥後の塗布量が０．５〜２．０ｇ／ｍ２となるように塗布形成されてなる。
【００２７】
保護層を形成する剥離層、接着層には、所望によりシリカフィラー、アルミナフィラー、酸化チタンなどの無機微粒子やポリエチレンワックス、アクリルフィラーなどの有機微粒子、フェノール系、リン系、硫黄系などの酸化防止剤、ヒンダードアミンなどの光安定化剤、蛍光像白剤、紫外線吸収剤等の添加剤を含有させてもよい。
【００２８】
保護層を形成する剥離層、接着層は、樹脂および所望によりその他添加剤を、水、有機溶剤等の溶媒に溶解又は分解せしめてなるインキを、グラビア印刷法、スクリーン印刷法、グラビア版を用いたリバースロールコーティング法等の通常のコーティング方法に従い塗布し、乾燥することにより形成される。
【００２９】
態様２の発明について説明する。態様２の発明は、剥離層が屈折率１．５未満の屈折率を有する樹脂で構成され、接着層が屈折率１．５以上〜１．５５未満の屈折率を有する樹脂で構成されており、剥離層が、乾燥後の塗布量が２．０ｇ／ｍ２以上となるように塗布形成されてなり、接着層が、乾燥後の塗布量が０．５〜２．０ｇ／ｍ２となるように塗布形成されてなる。
【００３０】
基材シート、屈折率１．５以上〜１．５５未満の屈折率を有する樹脂、屈折率１．５未満の樹脂としては態様１の発明と同じものを使用することができる。
【００３１】
態様２の発明における接着層については、構成樹脂の屈折率が異なること以外、第１の態様の発明と同様に適用される。
【００３２】
態様２の発明における剥離層は、乾燥後の塗布量が、２．０ｇ／ｍ２以上、好ましくは２．４ｇ／ｍ２以上となるように塗布形成されてなる。塗布量が薄すぎると、虹ムラ発生の問題を解決できない。剥離層及び接着層の合計の塗布量が多すぎると、転写時に保護層の切れが悪くなり、保護層が被転写体に所定寸法を転写できない等の問題が生じるため、薄いことが望ましい。
【００３３】
剥離層、接着剤に、添加剤を含有させてもよいのは、態様１の発明と同様であり、各層形成の方法も態様１の発明と同様の方法を使用してよい。
【００３４】
態様３の発明について説明する。態様３の発明は、剥離層が屈折率１．５未満の屈折率を有する樹脂で構成され、接着層が屈折率１．５５以上の屈折率を有する樹脂で構成されており、剥離層が、乾燥後の塗布量が２．５ｇ／ｍ２以上となるように塗布形成されてなり、接着層が、乾燥後の塗布量が０．５〜２．０ｇ／ｍ２となるように塗布形成されてなる。
【００３５】
基材シート、屈折率１．５５以上の屈折率を有する樹脂としては態様１の発明と同じものを使用することができる。
【００３６】
態様３の発明における接着層については、構成樹脂の屈折率が異なること以外、第１の態様の発明と同様に適用される。
【００３７】
態様３の発明における剥離層は、乾燥後の塗布量が、２．５ｇ／ｍ２以上、好ましくは２．９ｇ／ｍ２以上となるように塗布形成されてなる。塗布量が薄すぎると、虹ムラ発生の問題を解決できない。剥離層及び接着層の合計の塗布量が多すぎると、転写時に保護層の切れが悪くなり、保護層が被転写体に所定寸法を転写できない等の問題が生じるため、薄いことが望ましい。
【００３８】
剥離層、接着剤に、添加剤を含有させてもよいのは、態様１の発明と同様であり、各層形成の方法も態様１の発明と同様の方法を使用してよい。
【００３９】
本発明においては、基材シートと保護層の間に離型層を設けてもよい。離型層は、基材フィルムと保護層との剥離性が適当でない場合、基材フィルムと保護層との接着性を調整し、保護層の剥離を良好に行うために必要に応じて設けられる。離型層を備える場合、保護層は転写により保護層から剥離され、離型層自体は基材フィルム側に残るように形成される。
【００４０】
離型層は、例えば、シリコーンワックス等の各種ワックス類もしくはシリコーンオイル、シリコーン樹脂、フッ素樹脂、（メタ）アクリル系樹脂（アクリル系樹脂とメタクリル系樹脂の両者を含む意味で使用している）、シリコーン変性（メタ）アクリル系樹脂、水溶性樹脂、セルロース誘導体樹脂、ウレタン系樹脂、酢酸系ビニル樹脂、アクリルビニルエーテル系樹脂、無水マレイン酸樹脂等の各種樹脂等やこれらの混合物から形成されてなる。
【００４１】
離型層には、硬化剤、紫外線吸収剤等の添加剤を含んでいてもよく、離型層は、上記ワックス類及び／または樹脂からなる群より選ばれる少なくとも１種、所望により添加剤を含有する塗布液を、ワイヤーコーティグ法等の公知のコーティング方法により、基材フィルム上に塗布し、必要により硬化し、乾燥することで形成することができる。離型層の厚みは、通常０．５〜５．０μｍ程度である。
【００４２】
本発明においては、基材シートの他の面上に背面層を形成してもよい。背面層は、サーマルヘッド等の加熱デバイスと基材シート１との熱融着を防止し、走行を滑らかに行う目的で設けられる。この背面層に用いる樹脂としては、例えば、エチルセルロース、ヒドロキシセルロース、ヒドロキシプロピルセルロース、メチルセルロース、酢酸セルロース、酪酸セルロース、ニトロセルロース等のセルロース系樹脂；ポリビニルアルコール、ポリ酢酸ビニル、ポリビニルブチラール、ポリビニルアセタール、ポリビニルピロリドン等のビニル系樹脂；ポリメタクリル酸メチル、ポリアクリル酸エチル、ポリアクリルアミド、アクリロニトリルースチレン共重合体等のアクリル系樹脂；ポリアミド樹脂；ポリビニルトルエン樹脂；クマロンインデン樹脂；ポリエステル系樹脂；ポリウレタン樹脂；シリコーン変性又はフッ素変性ウレタン等の天然又は合成樹脂の単体又は混合物が用いられる。背面層の耐熱性をより高めるために上記の樹脂のうち、水酸基系の反応性基を有している樹脂（例えば、ブチラール樹脂、アセタール樹脂等）を使用し、架橋剤としてポリイソシアネート等を併用して、架橋樹脂層とすることが好ましい。
【００４３】
さらに、サーマルヘッドとの摺動性を付与するために、背面層に固形あるいは液状の離型剤又は滑剤を加えて耐熱滑性をもたせてもよい。離型剤又は滑剤としては、例えば、ポリエチレンワックス、パラフィンワックス等の各種ワックス類；高級脂肪族アルコール、オルガノポリシロキサン、アニオン系界面活性剤、カチオン系界面活性剤、両性界面活性剤、ノニオン系界面活性剤、フッ素系界面活性剤等の各種界面活性剤；有機カルボン酸およびその誘導体、フッ素系樹脂、シリコーン系樹脂、タルク、シリカ等の無機化合物の微粒子等を用いることができる。背面層に含有される滑剤の量は、背面中に５〜５０重量％、好ましくは１０〜３０重量％程度である。
【００４４】
背面層は、基材シート上に、上記樹脂その他添加剤を水、有機溶剤等の溶媒に溶解又は分散せしめてなるインキを、グラビア印刷法、スクリーン印刷法、グラビア版を用いたリバースコーティング法等の通常のコーティング方法に従い塗布し、乾燥することにより形成される。背面層の厚みは、通常０．１〜１０μｍ程度、好ましくは０．５〜５μｍ程度である。
【００４５】
本発明の熱転写型画像保護シートは、上述の態様に限定されるものではなく、熱転写性の保護層と熱昇華性色材層との複合タイプの熱転写型画像保護シート、熱転写性の保護層と熱溶融性色材層との複合タイプの熱転写型画像保護シート等、使用目的等に応じて任意に設定することができる。複合タイプの熱転写型画像保護シートの場合は、被転写体として染料の受容層を有していれば、熱転写方式による画像形成と保護層の被転写体への転写とを同時に行うことができる。
熱転写型画像保護シートの他の例としては、基材シートの一方面に、熱転写性保護層と熱昇華性色材層及び熱溶融性色材層からなる群より選ばれた少なくとも１つの色材層が面順次に設けられている熱転写型画像保護シート等を挙げることができる。
【００４６】
図２は本発明の熱転写型画像保護シートの他の一例を示す模式的断面図である。図２において本発明の熱転写型画像保護シート２１は、基材シート２２の一方の面に、熱昇華性色材層Ｙ、熱昇華性色材層Ｍ、熱昇華性色材層Ｃ、熱昇華性色材層Ｂおよび熱転写性保護層が面順次に形成され、基材シート２２の他方面に背面層２７が形成されている。熱転写性保護層は、上記で説明した保護層２からなっている。
図２における熱昇華性色材層Ｙ、Ｍ、Ｃ、Ｂは、熱溶融性色材層Ｙ、Ｍ、Ｃ、Ｂであってもよく、また、それらの層が混合されて構成されていてもよい。
【００４７】
本発明熱転写型画像保護シートを用いて保護層を転写する被転写体としては、特に制限はない。
被転写体としては、例えば、普通紙、上質紙、トレーシングペーパー、プラスチックフィルム等のいずれの基材からなるシートでもよい。また、被転写体は、カード、葉書、パスポート、便箋、レポート用紙、ノート、カタログ等のいずれの形状でもよい。
【００４８】
本発明の被転写体の具体例としては、例えば、株券、証券、証書、通帳類、乗車券、車馬券、印紙、切手、鑑賞券、入場券、チケット等の金券類；キャッシュカード、クレジットカード、プリペイドカード、メンバーズカード、グリーティングカード、ハガキ、名刺、運転免許証、ＩＣカード、光カード等のカード類；カートン、容器等のケース類；バッグ類：帳票、封筒、タグ、ＯＨＰシート、スライドフィルム、しおり、カレンダー、ポスター、パンフレット、メニュー、パスポート、ＰＯＰ用品、コースター、ティスプレイ、ネームプレート、キーボード、化粧品、腕時計、ライター等の装身具；文房具、レポート用紙等の文具類；建材、パネル、エンブレム、キー、布、衣類、履物、ラジオ、テレビ、電卓、ＯＡ機器等の装置類、各種見本帳、アルバム、コンピュータグラフィックスの出力、医療画像出力等を挙げることができる。
被転写体上の画像は、電子写真方式、インクジェット記録方式、熱転写記録方式等のいずれの方式により形成されていてもよい。
【００４９】
本発明の熱転写型画像保護シートを使用するに当たっては、従来より知られている熱転写型画像保護シートの使用方法をそのまま採用することができる。例えば、本発明熱転写型画像保護シートの保護層面を被転写体に重ね合わせ、被転写体上に熱転写性樹脂層を熱転写すればよい。
【実施例】
【００５０】
以下実施例により本発明を説明する。なお、実施例中、「部」または「％」とある場合は、特に断りのない限り質量基準である。
【００５１】
（試験例１〜４３）
熱転写型画像保護シートの作製
（滑性層の形成）
基材（厚さ４．５μｍ、ポリエチレンテレフタレートフィルム（商品名４ＷＦ５９７、東レ（株）製）の一方の面に、予め下記組成の耐熱滑性層塗工液をグラビアコーティングにより、乾燥塗布量が１．０ｇ／ｍ２になるように塗布、乾燥して、耐熱滑性層を形成しておいた。また、同様に耐熱滑性層の反対側の面に下記の組成からなる離型層用塗布液をグラビアコートにより、乾燥塗布量が１．０ｇ／ｍ２になるように塗布、乾燥しておいた。
【００５２】
＜耐熱滑性層組成液＞
ポリビニルブチラール樹脂（エスレックBX-1  積水化学工業（株）製）  １３．６部
ポリイソシアネート硬化剤（タケネートD218  武田薬品工業（株）製）    ０．６部
リン酸エステル（プライサーフA208S  第一工業製薬（株）製）           ０．８部
メチルエチルケトン                                                ４２．５部
トルエン                                                          ４２．５部
【００５３】
耐熱滑性層の印刷面の反対側の面に、下記の組成からなる離型層用塗布液をグラビアコートにより、乾燥時１．０ｇ／ｍ２で塗布し、１１０℃のオーブンで１分間乾燥した。
【００５４】
（離型層の形成）
離型層用塗布液
シリコーン変性アクリル樹脂（セルトップ２２６、ダイセル化学工業(株)製）    １６部
シリコーン変性アクリル樹脂（セルトップ２２７、ダイセル化学工業(株)製）      ８部
塩化ビニル−酢酸ビニル共重合体樹脂（ソルバインＡ、日信化学工業(株)製）  ２．４部
硬化触媒（セルトップＣＡＴ−Ａ、ダイセル化学工業（株）製）              ４．５部
紫外線吸収剤（ユビテックスＯＢ、日本チバガイギー（株）製）            ０．０５部
トルエン                                                                ９．８部
メチルエチルケトン                                                      ９．８部
【００５５】
（保護層の形成）
次に、離型層の上に、下記の組成からなる塗布液１、２、３、４あるいは５を使用し、下記表１、表２に示した塗布液の組み合わせおよびコート量で剥離層および接着層を形成した。塗布は、グラビアコート法により行い、塗布液を１１０℃のオーブンで１分間乾燥して各層を形成した。
【００５６】
＜保護層用塗布液１＞
塩化ビニル−酢酸ビニル共重合体樹脂（ソルバインＣＮＬ、日信化学工業（株）製）
（屈折率１．５２）                                                      ４．５部
紫外線吸収剤（ＵＶＡ６３５Ｌ、ＢＡＳＦジャパン（株）製）                  １５部
アクリル樹脂溶液（サーモラックＬＰ４５Ｍ、綜研化学（株）製、固形分：４０％）
（屈折率  １．４９）                                                  ４．６９部
ポリエチレンＷＡＸ（粒径６μｍ）                                      ０．０７部
トルエン                                                            １０．３７部
メチルエチルケトン                                                  １０．３７部
【００５７】
＜保護層用塗布液２＞
ポリメチルメタクリレート樹脂(ダイヤナールＢＲ−８７、三菱レイヨン(株)製)
（屈折率１．４９）                                                        １０部
ポリエステル樹脂（バイロン２００、東洋紡(株)製）(屈折率１．５６)      ０．０１部
紫外線吸収剤（ユビテックスＯＢ、チバ・スペシャルティ・ケミカルズ（株）製）
０．０２部
トルエン                                                                  １０部
メチルエチルケトン                                                        １０部
【００５８】
＜保護層用塗布液３＞
ポリエステル樹脂（バイロン２００、東洋紡（株）製）（屈折率１．５６）      １９部
シリカ（サイリシア３１０Ｐ、富士シリシア化学（株）製）                  ０．５部
高分子型紫外線吸収剤（PUVA 50M-40TM、大塚化学（株）製）                   １２部
紫外線吸収剤（TINUVIN900、チバ・スペシャルティ・ケミカルズ（株）製）    ２．４部
トルエン                                                                  １９部
メチルエチルケトン                                                        １９部
【００５９】
＜保護層用塗布液４＞
ポリアミドイミド樹脂溶液                                    １００部
（東洋紡績（株）製、バイロマックスＨＲ１５ＥＴ、平均分子量１０，０００、ガラス転移温度２６０℃、固形分２０％、屈折率１．５５）
【００６０】
＜保護層用塗布液５＞
スルホン酸ナトリウム基を有するポリエステル樹脂                ２０部
（東洋紡績（株）製、バイロン８８５、屈折率１．５５）
メチルエチルケトン                                            ４０部
トルエン                                                      ４０部
【００６１】
（評価）
上記の各試験例で得られた熱転写型画像保護シートをMEGAPIXEL−II（アルテック（株）製）専用熱転写シートの熱転写型画像保護シート部に切り貼りして使用し、MEGAPIXEL−II（アルテック（株）製）専用熱転写受像紙との組み合わせで昇華プリンタMEGAPIXEL−II（アルテック（株）製）にて印画した黒ベタ画像上に保護層を形成した。保護層が形成された被転写体の外観を目視評価し、虹ムラについて下記のようにランク付けした。結果を表１、２に示した。
【００６２】
３：目視で全く虹ムラが確認できない。
２：目視でわずかに虹ムラが確認できる。
１：目視で全面にわたって虹ムラが確認できる。
【００６３】
【表１】
0005565376.tif 000002
【表２】
0005565376.tif 000003
【００６４】
（屈折率の測定）
上記の試験例で使用したインキの樹脂の屈折率をＪＩＳ  Ｋ  ７１４２の方法により測定した。
【符号の説明】
【００６５】
１１、２１  熱転写型フィルム
１、２２  基材フィルム
２  熱転写性保護層
３  剥離層
４  接着層
２７  背面層
【図１】
0005565376.tif 000004
【図２】
0005565376.tif 000005